(57)【特許請求の範囲】
【請求項１】
標準比視感度曲線の中心波長近傍に極大吸収値を有する有機色素と共に紫外線吸収剤および青色光吸収剤を含有し、５５０〜５８５ｎｍの波長範囲に透過率曲線の極小値を有し、該極小値での透過率が２５％以下、５９０〜６６０ｎｍの波長範囲における平均透過率が１５％以上、かつ、４７０〜５５０ｎｍの波長範囲における平均透過率が１０％以上である合成樹脂基材からなり、ここに、標準比視感度曲線の中心波長近傍に極大吸収値を有する該有機色素が式（Ｉ）：
【化１】
0003718185.tif 000012
（式中、ｍおよびｎは、同一または異なって１〜４の整数を表す）で表されるスクアリリウム化合物であることを特徴とする眼鏡用レンズ。
【請求項２】
さらに赤外線吸収もしくは反射剤を含有し、５９０〜６６０ｎｍの波長範囲に透過率曲線の極大値を有し、該極大値での透過率が３０％以上、かつ、４７０〜５５０ｎｍの波長範囲のいずれの波長においても透過率が１５％以上である合成樹脂基材からなる請求項１記載の眼鏡用レンズ。
【請求項３】
偏光素子を合成樹脂基材に一体化させてなる請求項１または２記載の眼鏡用レンズ。
【請求項４】
合成樹脂基材の材質がポリカーボネート樹脂である請求項１ないし３いずれか１記載の眼鏡用レンズ。
【発明の詳細な説明】
【０００１】
【発明の属する技術分野】
本発明は、視野の明るさを維持しつつ太陽光線の眩しさを緩和する眼鏡用レンズに関する。
【０００２】
【従来の技術】
太陽光線は、眼に有害な光線を含有し、かつ、眼に眩しさを感じさせる。サングラスは、太陽光線の透過を調整するために使用されており、眩しさを抑えるために標準比視感度曲線（図２）の中心波長近傍の透過率を抑えることを目的として作られている。しかしながら、一般のサングラスでは、図３のように他の波長部分の透過率も抑えられている。このため、薄暮等の光線量が少ない環境下でサングラスを使用したとき、視野が全般に暗くなり、外界の物体を視認するのに支障を来す場合がある。すなわち、眩しさを抑えようとした結果、全体の透過光線量が減り過ぎ、対象物を十分視認できない状態となる場合がある。
【０００３】
全般的な明るさを維持しながらも標準比視感度曲線の中心波長近傍の透過率を抑えて防眩効果を発揮するサングラスとしては、ガラスにネオジムやジジムを含有させて５９０ｎｍ付近の光線を吸収させるサングラスが知られている。しかしながら、眼の保護という観点からすれば、眼鏡の素材としては、ガラスよりはプラスチック等の合成樹脂、特に、耐衝撃性の高いポリカーボネートが望ましい。しかるに、プラスチック、特に、ポリカーボネート製でかかる要望を満たすものは存在しなかった。視感度のよい５５０〜６００ｎｍの光を幅広く吸収する眼鏡用レンズが特公昭５３−３９９１０に開示されているが、該眼鏡用レンズではジエチレングリコールビスアリルカーボネート（ＣＲ−３９）を素材として使用しており、これをポリカーボネートにすると染色困難とされている。また、該眼鏡用レンズは５５０〜６５０ｎｍ付近（黄色〜橙色）で緩やかに透過率が低くなるものであり、防眩効果を高める目的で黄色光の透過率を低くすると、これに伴って橙色光の透過率も低下する。従って、このようなレンズを使用した眼鏡についてその適正な使用法を誤った場合、例えば、トンネル内の橙色のナトリウムランプの照明（中心波長が５８９ｎｍ）がレンズを透過しにくくなり、視野が暗くなるおそれがある。
【０００４】
【発明が解決しようとする課題】
本発明の目的は、視野の明るさを保ちつつ眩しさを抑えた眼鏡用レンズを提供することにある。
【０００５】
【課題を解決するための手段】
本発明者らは、太陽光線の一定の波長域について光線透過率等を抑制することにより前記の課題を解決できることを見い出し、本発明を完成するに至った。
【０００６】
本発明は、標準比視感度曲線の中心波長近傍に極大吸収値を有する有機色素と共に紫外線吸収剤および青色光吸収剤を含有し、５５０〜５８５ｎｍの波長範囲に透過率曲線の極小値を有し、該極小値での透過率が２５％以下、５９０〜６６０ｎｍの波長範囲における平均透過率が１５％以上、かつ、４７０〜５５０ｎｍの波長範囲における平均透過率が１０％以上である合成樹脂基材からなり、ここに、標準比視感度曲線の中心波長近傍に極大吸収値を有する該有機色素が式（Ｉ）：
【化２】
0003718185.tif 000002
（式中、ｍおよびｎは、同一または異なって１〜４の整数を表す）で表されるスクアリリウム化合物であることを特徴とする眼鏡用レンズを提供する。該眼鏡用レンズにおける該合成樹脂基材は、赤外線吸収もしくは反射剤を含有していてもよい。
【０００７】
【発明の実施の形態】
本明細書中において、標準比視感度曲線の中心波長とは、およそ５５５ｎｍを指し、標準比視感度曲線の中心波長近傍とは、概ね５３０〜５８５ｎｍの波長域を指す。また、標準比視感度曲線の中心波長近傍に極大吸収値を有する有機色素としては、式（Ｉ）：
【化３】
0003718185.tif 000003
（式中、ｍおよびｎは、同一または異なって１〜４の整数を表す）で表されるスクアリリウム化合物［以下、式（Ｉ）で表される化合物を化合物（Ｉ）という。他の式番号の化合物についても同様である］が好適である。
【０００８】
光線吸収用の色素として従来ガラスに使用されたことのあるネオジムやジジムは、無機材料であるため、高温で熔融して作るガラスレンズにおいては金属イオンの形で含有させることができるが、合成樹脂に練り込んだ場合、樹脂に熔融しないため十分に分散させることができず、合成樹脂には使用できなかった。本発明では、前記スクアリリウム化合物が合成樹脂に熔融し、かつ、これを光線吸収剤として使用することにより太陽光線の眩しさを抑えることができるようになったのである。眩しさを抑える目的のためには、理想的には５５５ｎｍに最大吸収値を有するものがよいが、必ずしもそうである必要はなく、吸収ピークが５５５ｎｍ近傍であれば吸収ピークが幅を持つため標準比視感度曲線の中心波長近傍をかなりよく吸収し、実用上は問題なく眩しさを抑えることができる。
【０００９】
上記のスクアリリウム化合物自体は公知であり、例えばAngew. Chem. Internat. Edit., 7, 530-535(1968) 、Liebigs Ann. Chem., 712, 123(1968)等に記載の方法あるいはそれらに準じて製造することができる。
【００１０】
紫外線吸収剤としては、城北化学（株）製のＪＦ−８６、シブロ化成（株）のシーソーブ７０５等を使用できる。
【００１１】
青色光吸収剤としては、日本化薬（株）製のカヤセットイエローＡ−Ｇ、三井東圧染料（株）製のＰＳオレンジＧＧ等を使用できる。
【００１２】
赤外線吸収もしくは反射剤としては、日本化薬（株）製のＩＲ７５０、大日本インキ化学工業（株）製のＩＲアディティブ２００等を使用できる。
【００１３】
合成樹脂基材としては、その卓越した耐衝撃性からしてポリカーボネートが最適であり、その他、ポリメチルメタクリレート（ＰＭＭＡ）、ＣＲ−３９（米国ＰＰＧインダストリーズ社）またはセルロースアセテート、セルロースプロピオネート等の繊維素系プラスチック等を使用することもできる。
【００１４】
５５０〜５８５ｎｍの波長範囲に透過率曲線の極小値を有し、該極小値での透過率を２５％以下とするのは、太陽光線のうち最も眩しさを感じさせる波長域の光線透過率を抑えることを目的としており、好ましいのは、極小値での透過率を２０％以下とすることであり、さらに好ましいのは、極小値での透過率を１５％以下とすることである。
【００１５】
５９０〜６６０ｎｍの波長範囲における平均透過率を１５％以上とするのは、橙色光の透過率を維持するためであり、好ましくは、２０％以上とする。さらに、５９０〜６６０ｎｍの波長範囲に透過率曲線の極大値を有し、該極大値での透過率を３０％以上とするのが好ましく、なかでも特に好ましいのは、極大値での透過率を３５％以上とすることである。この目的は、合成樹脂基材に標準比視感度曲線の中心波長近傍に極大吸収値を有する有機色素、紫外線吸収剤および青色光吸収剤に加えて赤外線吸収もしくは反射剤を含有させることにより効果的に達成することができる。これにより、橙色光の透過率を高い水準に維持する一方、赤色光が過剰に透過することを防止し、全透過光の色バランスを適切なものとすることができる。
【００１６】
４７０〜５５０ｎｍの波長範囲における平均透過率を１０％以上とするのは、透過光の色バランスと視野の明るさを確保するためである。とりわけ、４７０〜５５０ｎｍの波長範囲のいずれの波長においても透過率を１５％以上とすることが好ましく、特に好ましいのは、２０％以上とすることである。
【００１７】
なお、４００〜４５０ｎｍの波長範囲での光線透過率は、青色光吸収剤によって実質的に０となるのが好ましい。
【００１８】
次に、本発明の眼鏡用レンズの一例について説明する。
【００１９】
前記した標準比視感度曲線の中心波長近傍に極大吸収値を有する有機色素、紫外線吸収剤、青色光吸収剤および赤外線吸収剤もしくは反射剤をレンズ基材である合成樹脂原料に添加、混合した後、レンズ全体に均一に含有されるよう射出成形法で成形することにより眼鏡用レンズを得ることができる。また、吸収剤等の一部、例えば、赤外線反射剤をレンズ表面に真空蒸着法等によってコーティングすることも可能である。
【００２０】
有機色素の含量としては、合成樹脂基材に対して０.０００１〜０.０１重量％が好ましく、０.０００５〜０.００５重量％が特に好ましい。紫外線吸収剤の含量としては、合成樹脂基材に対して０.１〜１.０重量％が好ましく、０.３〜０.８重量％が特に好ましい。青色光吸収剤の含量としては、合成樹脂基材に対して０.００１〜０.０２重量％が好ましく、０.００２〜０.０１重量％が特に好ましい。赤外線吸収もしくは反射剤の含量としては、合成樹脂基材に対して０.００１〜０.０５重量％が好ましく、０.００１〜０.０２重量％が特に好ましい。
【００２１】
また、本発明の実施に際しては、偏光フィルム等の偏光素子を合成樹脂基材と組み合わせて眼鏡用レンズとすることも可能である。その場合、合成樹脂基材と偏光素子とをインサート成形法等によって一体として作製することもできる。インサート成形法による場合は、偏光フィルムの片面または両面にプラスチックシートを積層し一体化してなる偏光素子を予め金型内に挿入した上で射出成形を行い、偏光素子と樹脂とを一体化させる。偏光素子と合成樹脂基材を組み合わせることによる眼鏡用レンズとしての透過率減少に関しては、含有させる色素量を変化させる等により眼鏡用レンズとして本発明における透過率および透過率曲線の範囲に入るように調整する。
【００２２】
【実施例】
実施例１．
0003718185.tif 000004
【化４】
0003718185.tif 000005
上記の混合物を２５０〜３００℃に温度調節された射出成形機［日精樹脂工業（株）製］で外形７５ｍｍ、中心厚２ｍｍのレンズに成形した。得られたレンズの分光透過率を図１に示す。このレンズは、強い太陽光線の下でも眩しさを全く感じさせず、トンネル内の走行時にも視野内の物体認識に何らの支障も来さなかった。
【００２３】
実施例２．
0003718185.tif 000006
上記の混合物を２５０〜３００℃に温度調節された射出成形機［日精樹脂工業（株）製］で外形７５ｍｍ、中心厚２ｍｍのレンズに成形した。得られたレンズの分光透過率を図４に示す。このレンズは、強い太陽光線の下でも眩しさを全く感じさせず、トンネル内の走行時にも視野内の物体認識に何らの支障も来さなかった。
【００２４】
実施例３．
0003718185.tif 000007
【化５】
0003718185.tif 000008
上記の混合物を２５０〜３００℃に温度調節された射出成形機［日精樹脂工業（株）製］で外形７５ｍｍ、中心厚２ｍｍのレンズに成形した。得られたレンズの分光透過率を図５に示す。このレンズは、強い太陽光線の下でも眩しさを全く感じさせず、トンネル内の走行時にも視野内の物体認識に何らの支障も来さなかった。
【００２５】
実施例４．
偏光フィルムの両面にポリカーボネートのシートを積層した偏光シート［三菱ガス化学（株）製”ユーピロンポーラ”、０.８ｍｍ厚］を眼鏡レンズの輪郭に一致する形状に打ち抜いた偏光素子を予め準備し、これを金型面に安定するように配置した。
0003718185.tif 000009
上記の混合物を２５０〜３００℃に温度調節された射出成形機［日精樹脂工業（株）製］で射出形成し、偏光素子と射出樹脂が一体化した外形７５ｍｍ、中心厚２ｍｍのレンズを得た。得られたレンズの分光透過率を図６に示す。このレンズは、強い太陽光線の下でも眩しさを全く感じさせず、反射光のギラツキを防ぎ、また、トンネル内の走行時にも視野内の物体認識に何らの支障も来さなかった。
【００２６】
実施例５．
0003718185.tif 000010
上記の混合物を２５０〜３００℃に温度調節された射出成形機［日精樹脂工業（株）製］で外形７５ｍｍ、中心厚２ｍｍのレンズに成形した。得られたレンズの分光透過率を図７に示す。このレンズは、強い太陽光線の下でも眩しさを全く感じさせず、トンネル内の走行時にも視野内の物体認識に何らの支障も来さなかった。
【００２７】
実施例６．
偏光フィルムの両面にポリカーボネートのシートを積層した偏光シート［三菱ガス化学（株）製”ユーピロンポーラ”、０.８ｍｍ厚］を眼鏡レンズの輪郭に一致する形状に打ち抜いた偏光素子を予め準備し、これを金型面に安定するように配置した。
0003718185.tif 000011
上記の混合物を２５０〜３００℃に温度調節された射出成形機［日精樹脂工業（株）製］で射出成形し、偏光素子と射出樹脂が一体化した外形７５ｍｍ、中心厚２ｍｍのレンズを得た。得られたレンズの分光透過率を図８に示す。このレンズは、強い太陽光線の下でも眩しさを全く感じさせず、反射光のギラツキを防ぎ、また、トンネル内の走行時にも視野内の物体認識に何らの支障も来さなかった。
【００２８】
【発明の効果】
本発明により、太陽光線の眩しさを軽減し、橙色光に対する高い透過率によりトンネル内でのナトリウムランプの照明（中心波長５８９ｎｍ）にも順応でき、一方、有害な紫外線、青色光、必要により赤外線を阻止することができる、広範な用途に耐える実用的な眼鏡用レンズを提供することができる。
【図面の簡単な説明】
【図１】  実施例１で得られたレンズの分光透過率を示すグラフである。
【図２】  標準比視感度曲線を示すグラフである。
【図３】  従来の最も一般的なサングラスの透過率の傾向を示すグラフである。
【図４】  実施例２で得られたレンズの分光透過率を示すグラフである。
【図５】  実施例３で得られたレンズの分光透過率を示すグラフである。
【図６】  実施例４で得られたレンズの分光透過率を示すグラフである。
【図７】  実施例５で得られたレンズの分光透過率を示すグラフである。
【図８】  実施例６で得られたレンズの分光透過率を示すグラフである。
【図１】
0003718185.tif 000013
【図２】
0003718185.tif 000014
【図３】
0003718185.tif 000015
【図４】
0003718185.tif 000016
【図５】
0003718185.tif 000017
【図６】
0003718185.tif 000018
【図７】
0003718185.tif 000019
【図８】
0003718185.tif 000020